(57)【特許請求の範囲】
【請求項１】
ＮＨ４Ｙ型ゼオライトを水蒸気雰囲気中で焼成することにより結晶構造を破壊することなくゼオライトの骨格を構成するアルミナの一部を骨格から脱離させて得られた、「骨格外アルミナ（ＮＦＡ）の含有量が２．０ｗｔ％以上で、結晶度が８０％以上のＹ型ゼオライト」を酸水溶液中に懸濁し、次いで、該懸濁液とアルカリ水溶液とを系のｐＨが７．０〜９．５の範囲になる割合で混合した後、これをマトリックス前駆物質中に分散させることを特徴とする炭化水素接触分解用触媒組成物の製造方法。
【請求項２】
前記骨格外アルミナ（ＮＦＡ）の含有量が２．０〜１７．０ｗｔ％の範囲であることを特徴とする請求項１記載の炭化水素接触分解用触媒組成物の製造方法。
【請求項３】
前記酸水溶液が硫酸水溶液であり、前記アルカリ水溶液がアルミン酸ソーダ水溶液であることを特徴とする請求項１または２記載の炭化水素接触分解用触媒組成物の製造方法。
【発明の詳細な説明】
【０００１】
【発明の属する技術分野】
本発明は、炭化水素接触分解用触媒組成物の製造方法に関し、更に詳しくは、炭化水素、特に、重質炭化水素の接触分解に使用して優れた効果を示す、アルミナ水和物で被覆した超安定性Ｙ型ゼオライトを使用した炭化水素接触分解用触媒組成物の製造方法に関するものである。
【０００２】
【従来技術】
近年では、残渣油などの重質炭化水素が接触分解の原料に用いられるため、接触分解触媒組成物は、高いガソリン選択性と共に重質留分を分解する性能がますます要求されている。
【０００３】
このような炭化水素接触分解用触媒組成物として、例えば、特開平９−１６４３３８号公報に、（１）結晶性アルミノシリケートゼオライトと、（２）結晶子径が４５〜１０５Åの範囲の擬ベーマイト形アルミナ水和物に酸を添加してｐＨ１．０〜４．５の範囲に調製したアルミナ水和物ゾルおよび（３）水硝子に酸を添加してｐＨ１．０〜２．５の範囲に調製したケイ酸液、とを混合し、得られた混合物を噴霧乾燥することを特徴とする炭化水素接触分解用触媒組成物の製造方法が記載されている。
【０００４】
また、特公平２−４５５０１号公報には、シリカ系マトリックスに微細なゼオライトを分散させてなる炭化水素流動接触分解用触媒組成物に於いて、前記のゼオライトが単一の金属酸化物で被覆された形でマトリックス中に分散していることを特徴とする炭化水素流動接触分解用触媒組成物が開示されている。
【０００５】
しかしながら、従来の接触分解用触媒組成物では、まだ残油分解能が十分でなく、改良された触媒が望まれていた。
【０００６】
【発明が解決しようとする課題】
本発明の目的は、炭化水素、特に、ニッケルやバナジウムなどの金属汚染物質を含有する原油、減圧軽油、水素化処理油、常圧残渣油、減圧残渣油などの重質炭化水素の接触分解に使用して、水素、コークの生成量が少なく、ガソリン収率、残油（ボトム）分解能が高く、耐メタル性、耐水熱性に優れた炭化水素接触分解用触媒組成物の製造方法を提供する点にある。
【０００７】
【課題を解決するための手段】
本発明に係わる炭化水素接触分解用触媒組成物の製造方法は、ＮＨ４Ｙ型ゼオライトを水蒸気雰囲気中で焼成することにより結晶構造を破壊することなくゼオライトの骨格を構成するアルミナの一部を骨格から脱離させて得られた、「骨格外アルミナ（ＮＦＡ）の含有量が２．０ｗｔ％以上で、結晶度が８０％以上のＹ型ゼオライト」を酸水溶液中に懸濁し、次いで、該懸濁液とアルカリ水溶液とを系のｐＨが７．０〜９．５の範囲になる割合で混合した後、これをマトリックス前駆物質中に分散させることを特徴とする。
【０００８】
前記Ｙ型ゼオライトの骨格外アルミナ（ＮＦＡ）の含有量は２．０〜１７．０ｗｔ％の範囲であることが好ましい。
【０００９】
【発明の実施の形態】
以下、本発明の好適な実施形態について、詳細に説明する。
本発明でのＹ型ゼオライトの骨格外アルミナ（Ｎｏｎ  Ｆｒａｍｅｗｏｒｋ
Ａｌｕｍｉｎａ：ＮＦＡ）は、ゼオライト中に含まれる全アルミナのうちゼオライト骨格を構成するアルミナ（Ｆｒａｍｅｗｏｒｋ  Ａｌｕｍｉｎａ：ＦＡ）以外のアルミナを言い、骨格外アルミナの量は次式により示される。
【数１】
0003949336.tif 000002
ゼオライト中に含まれる全アルミナ（ＮＦＡとＦＡの合計）は化学分析により求め、また、ゼオライト中のゼオライト骨格を構成するアルミナ（ＦＡ）は、該ゼオライトの単位格子定数の値からＢｒｅｃｋの式〔ＺＥＯＬＩＴＥＳ、ｐ３５０、Ｖｏｌ９、Ｊｕｌｙ（１９８９）〕により求め、骨格外アルミナ（ＮＦＡ）は、全アルミナからゼオライト骨格を構成するアルミナ（ＦＡ）を差引いた値である。
【００１０】
本発明で用いるＹ型ゼオライトは、骨格外アルミナ（ＮＦＡ）の含有量が２．０ｗｔ％以上であることを要する。骨格外アルミナ（ＮＦＡ）の含有量が２．０ｗｔ％より少ない場合は、該ゼオライトを密接に被覆するアルミナの量が少なくなるため、本発明の所望の効果が得られない。本発明での好ましい該骨格外アルミナ（ＮＦＡ）の含有量は、２．０〜１７．０ｗｔ％、更に好ましくは３．３〜８．８ｗｔ％の範囲である。
【００１１】
また、本発明で用いるＹ型ゼオライトは、結晶度が８０％以上である。該ゼオライトの結晶度が８０％よりも小さい場合には、触媒組成物の分解活性が低くなり、本発明の所望の効果が得られない。本発明での好ましい結晶度は、９０％以上、更に好ましくは９５〜１３０％の範囲にある。なお、本発明での結晶度は、Ｌｉｎｄｅ社、ＳＫ−１００ゼオライトの結晶度を１００％としたときの相対値である。
【００１２】
前述の本発明で用いるＹ型ゼオライトは、ＮａＹ型ゼオライトをアンモニウムイオン交換した後、水蒸気雰囲気中で焼成することにより得られるＮＨ４Ｙ型ゼオライトを水蒸気雰囲気中で焼成することにより、結晶構造を破壊することなくゼオライトの骨格を構成するアルミナの一部が骨格から脱離して骨格外アルミナが生成される。
【００１３】
本発明における酸水溶液に使用される酸としては、硫酸、硝酸、塩酸、燐酸などの鉱酸、酢酸、蓚酸などの有機酸など通常脱アルミニウム処理に使用される酸が使用可能である。特に、硫酸は好適である。酸水溶液の濃度は、１０〜６０ｗｔ％の範囲であることが望ましい。酸水溶液の濃度が６０ｗｔ％より高い場合には、ゼオライトの結晶構造が壊れることがある。また、該濃度が１０ｗｔ％より低い場合には、処理設備が大きくなり、設備費用が高くなる。また、前述のＹ型ゼオライトの酸水溶液への懸濁は、２０〜８０℃の温度範囲でゼオライト濃度が１０〜３５ｗｔ％の範囲となるように調製することが望ましい。
【００１４】
本発明でのアルカリ水溶液に使用されるアルカリとしては、苛性ソーダ、アンモニア、アミン、アルミン酸ソーダなどが例示される。特に、アルミン酸ソーダは好適である。また、アルカリ水溶液の濃度は、１〜１０ｗｔ％の範囲であることが望ましい。
【００１５】
本発明では、前述のＹ型ゼオライト懸濁液と前述のアルカリ水溶液とをｐＨ７．０〜９．５の範囲に混合して、該ゼオライトをアルミナ水和物で被覆する。懸濁液とアルカリ水溶液の混合方法は、アルカリ水溶液に懸濁液を添加しても良いし、懸濁液にアルカリ水溶液を添加しても良い、また、懸濁液とアルカリ水溶液とを同時添加して混合しても良い。混合液のｐＨが７．０よりも低い場合、あるいは、ｐＨが９．５よりも高い場合には、生成したゼオライトを被覆するアルミナ水和物が不安定で溶解し易いので、マトリックス前駆物質中に分散させた時にゼオライトを被覆するアルミナ水和物が溶出してゼオライトは密接に被覆することができないので、本発明の所望の効果が得られない。本発明での好ましい混合ｐＨは７．５〜８．０の範囲で、温度は４０〜８０℃で行うことが望ましく、生成アルミナ水和物の結晶形が擬ベーマイトであることが望ましい。
【００１６】
該Ｙ型ゼオライトを被覆するアルミナ水和物のアルミナ量は、Ａｌ２Ｏ３として１〜２０ｗｔ％（ゼオライトと被覆アルミナとの合計基準）の範囲が好ましい。該アルミナ量が１ｗｔ％より少ない場合には、触媒の耐メタル性が改善されないことがあり、また２０ｗｔ％よりも多い場合には、分解活性が低下することがある。更に好ましい該アルミナ量は３〜１５ｗｔ％の範囲にあることが望ましい。
【００１７】
本発明では、前述のアルミナ水和物被覆Ｙ型ゼオライトを分散させるマトリックス前駆物質としては、通常の炭化水素接触分解用触媒組成物に使用されるマトリックス前駆物質が使用可能である。マトリックス前駆物質としては、例えば、シリカ、アルミナ、シリカ−アルミナ、シリカ−マグネシア、シリカ−アルミナ−マグネシアなどの前駆物質の外、カオリンなどの粘土鉱物や酸化マンガンなどのメタル補足剤なども包含する。前述のアルミナ水和物被覆Ｙ型ゼオライトを分散させたマトリックス前駆物質スラリーを噴霧乾燥して微小球状粒子とし、該粒子を、必要に応じて、通常の方法で洗浄、乾燥、焼成して炭化水素接触分解用触媒組成物を得ることができる。
【００１８】
本発明で得られる炭化水素接触分解用触媒組成物は、通常の接触分解用触媒組成物のＹ型ゼオライト含有量とすることができ、好適には、アルミナ水和物被覆Ｙ型ゼオライトが酸化物として（水和物中の水を含まない形として）５〜４０ｗｔ％の範囲であり、マトリックス物質が９５〜６０ｗｔ％の範囲が例示される。なお、該触媒組成物の使用に際しては、通常の接触分解の反応条件が採用される。
【００１９】
【実施例】
以下に実施例を挙げて本発明を説明するが、本発明はこれにより何ら限定されるものでない。
【００２０】
比較例１（参照触媒：Ｙ型ゼオライトをアルミナ水和物で被覆しない場合の例）
水硝子を硫酸に加えて調製した１２．５ｗｔ％のＳｉＯ２を含むシリカヒドロゾル８０００ｇにカオリンクレー２１００ｇ（乾燥基準）、擬ベーマイト形アルミナ水和物２５０ｇ（Ａｌ２Ｏ３基準）、水熱処理で調製したＮＦＡ含有量５．０ｗｔ％、格子常数２４．５７Åの超安定性Ｙ型ゼオライト（ＵＳＹ）を１６５０ｇ（ＳｉＯ２−Ａｌ２Ｏ３基準）、および希釈水として脱イオン水３６００ｇを加えて混合スラリーを調製した。尚この時の得られたスラリーｐＨは２．９、温度は３８℃であった。この混合スラリーを噴霧乾燥して平均粒径６５μｍの微小球粒子を得た。続いてこの微小球粒子を硫安溶液と６０℃の脱イオン水にて洗浄し、Ｎａイオン、ＳＯ４イオンを洗い出し、最後に塩化レアアース溶液を用いレアアース酸化物として２．２ｗｔ％のイオン交換を行い、洗浄、乾燥した後、触媒Ａを得た。６００℃−２時間焼成した触媒Ａの性状を表１〜２に示す。
【００２１】
実施例１
比較例１に使用したＵＳＹ（水熱処理で調製したＮＦＡ含有量５．０ｗｔ％、格子常数２４．５７Åの超安定性Ｙ型ゼオライト）１６５０ｇ（ＳｉＯ２−Ａｌ２Ｏ３基準）を３３５０ｇの脱イオン水に攪拌しながら懸濁し６０℃まで加温した。このゼオライト懸濁スラリーに２５ｗｔ％濃度の硫酸を加えｐＨを２．８に調整した。別途、６０℃に加温したＡｌ２Ｏ３濃度５ｗｔ％のアルミン酸ナトリウム溶液２８５０ｇを準備した。このアルミン酸ナトリウム溶液に、ｐＨ２．８に調整した先のゼオライト懸濁スラリーを５分間で添加した。添加終了後の混合スラリーのｐＨは７．８であった。混合スラリーを１時間攪拌した後、減圧吸引式濾過器で固液分離し、６０℃の脱イオン水を掛けて水洗浄し、残存しているＮａイオンやＳＯ４イオン等の副生塩を除去してアルミナ水和物で被覆したＵＳＹを調製した。該アルミナ水和物被覆ＵＳＹを４０００ｇの脱イオン水にスラリーしてスラリー化し、アルミナ水和物被覆ＵＳＹスラリーを得た。
【００２２】
一方、水硝子に硫酸を加えて調製した１２．５ｗｔ％のＳｉＯ２を含むシリカヒドロゾル８０００ｇにカオリンクレー２１００ｇ（乾燥基準）、擬ベーマイト形アルミナ水和物２５０ｇ（Ａｌ２Ｏ３基準）を加えてマトリックス前駆物質スラリーを得た。
【００２３】
前記アルミナ水和物被覆ＵＳＹスラリーと前記マトリックス前駆物質スラリーを３８℃で混合し、得られたｐＨ２．９の混合スラリーを噴霧乾燥し、平均粒径６５μｍの微少球粒子を得た。これを比較例１と同様に洗浄、イオン交換、洗浄、乾燥を行い触媒Ｂを得た。６００℃−２時間焼成した触媒Ｂの性状を表１〜２に示す。
【００２４】
実施例２
実施例１において、ｐＨ２．８に調整したＵＳＹ懸濁スラリーを攪拌しながら、これにＡｌ２Ｏ３濃度５ｗｔ％のアルミン酸ソーダ溶液を加えてアルミナ水和物被覆ＵＳＹを調製した以外は、実施例１と同様にして触媒Ｃを調製した。６００℃−２時間焼成した触媒Ｃの性状を表１〜２に示す。
【００２５】
実施例３
実施例１において、ｐＨ２．８に調整したＵＳＹ懸濁スラリーとＡｌ２Ｏ３濃度５ｗｔ％のアルミン酸ソーダ溶液との最終混合ｐＨを９．５としてアルミナ水和物被覆ＵＳＹを調製した以外は、実施例１と同様にして触媒Ｄを調製した。６００℃−２時間焼成した触媒Ｄの性状を表１〜２に示す。
【００２６】
実施例４
水熱処理にて調製したＮＦＡ含有量８．２ｗｔ％のＵＳＹ（格子常数２４．５１Å）１６５０ｇ（ＳｉＯ２−Ａｌ２Ｏ３基準）を使用し、実施例１と同じ方法でアルミナ水和物被覆ＵＳＹを調製し、さらに実施例１と同様にして触媒Ｅを調製した。６００℃−２時間焼成した触媒Ｅの性状を表１〜２に示す。
【００２７】
実施例５
比較例１および実施例１〜４の触媒Ａ〜Ｅを６００℃−２時間焼成後、一般的にミッチェル法として知られる処方にてＮｉ／Ｖを２０００／４０００ｐｐｍ（重量単位）担持し、更に８１０℃−１２ｈｒ１００％水熱処理した。
【００２８】
このような前処理を施した触媒をＡＲＣＯ社製連続反応、再生式のパイロット装置を用いて触媒活性を調べた。活性評価結果を測定条件と共に表１〜２に示す。
【００２９】
【表１】
0003949336.tif 000003
【００３０】
【表２】
0003949336.tif 000004
【００３１】
比較例１の触媒Ａ（参照触媒）に比べて本発明の触媒Ｂ〜Ｅは分解率が高く、同一分解率での選択性を見た場合、ガソリン、ＬＣＯ（ｌｉｇｈｔ  ＣｙｃｌｅＯｉｌ）の液収率が高く、ＨＣＯ（Ｈｅａｖｙ  Ｃｙｃｌｅ  Ｏｉｌ）、コーク（Ｃｏｋｅ）、ガス（Ｄｒｙ  Ｇａｓ）が少ないことが表２から分かる。
【００３２】
以下に本発明の実施態様項を列記する。
（１）骨格外アルミナ（ＮＦＡ）の含有量が２．０ｗｔ％以上で、結晶度が８０％以上のＹ型ゼオライトを酸水溶液中に懸濁し、次いで、該懸濁液とアルカリ水溶液とを系のｐＨが７．０〜９．５の範囲になる割合で混合した後、これをマトリックス前駆物質中に分散させることを特徴とする炭化水素接触分解用触媒組成物の製造方法。
（２）前記Ｙ型ゼオライトの骨格外アルミナ（ＮＦＡ）の含有量が２．０〜１７．０ｗｔ％の範囲であることを特徴とする前項（１）記載の炭化水素接触分解用触媒組成物の製造方法。
（３）前記酸水溶液が硫酸水溶液であり、前記アルカリ水溶液がアルミン酸ソーダ水溶液であることを特徴とする前項（１）または（２）記載の炭化水素接触分解用触媒組成物の製造方法。
（４）酸水溶液中における前記Ｙ型ゼオライトの懸濁物の濃度は、２０〜８０℃において１０〜３５ｗｔ％である前項（１）〜（３）いずれか記載の炭化水素接触分解用触媒組成物の製造方法。
（５）前記アルカリ水溶液の濃度は、１〜１０ｗｔ％である前項（１）〜（４）いずれか記載の炭化水素接触分解用触媒組成物の製造方法。
（６）前記懸濁液とアルカリ水溶液との混合が４０〜８０℃で行われるものである前項（１）〜（５）いずれか記載の炭化水素接触分解用触媒組成物の製造方法。
（７）前記製造方法により形成されたアルミナ水和物で被覆されたＹ型ゼオライトにおける全アルミナ量は、Ａｌ２Ｏ３として１〜２０ｗｔ％である前項
（１）〜（６）いずれか記載の炭化水素接触分解用触媒組成物の製造方法。
（８）アルミナ水和物被覆Ｙ型ゼオライトとマトリックス物質との割合は、前者が水和物でない状態で計算して５〜４０ｗｔ％、後者が９５〜６０ｗｔ％である前項（１）〜（７）いずれか記載の炭化水素接触分解用触媒組成物の製造方法。
【００３３】
【効果】
本発明の方法で得られる触媒は、ゼオライト中の骨格外アルミナを所定量以上使用して被覆しているので、アルミナが密接に沈着しており、炭化水素、特に、重質炭化水素の接触分解に使用すると、ガソリン収率、残油（ボトム）分解能が高く、水素、コークの生成量が少なく、耐メタル性、耐水熱性に優れた触媒となる。また、本発明の方法は、超安定性Ｙ型ゼオライトの骨格外アルミナを触媒成分としてはじめて有効に利用できることを発見したことにより、触媒をより経済的に製造することができるというメリットがある。